(57)【要約】【課題】  溶銑保持容器内に保持された溶銑を脱燐処理する当たり、従来に比べて効率良く低燐溶銑を溶製することのできる方法を提供する。【解決手段】  溶銑保持容器１内の溶銑５に、１孔以上のノズルを有する上吹きランス３を介して気体酸素を吹き付けるとともに、浴面下に石灰系脱燐精錬剤を搬送用ガスとともに吹き込んで脱燐処理する際に、溶銑の質量Ｗ、ランス高さｈ、上吹き酸素流量Ｑ、前記ノズルの出口径ｄe 、ノズルの鉛直方向に対する傾きξ、ノズルの出口での気体酸素の流速Ｕeから（１）式で求められる攪拌エネルギー（ε）が５〜５０Ｗ／ｔであり、且つノズルから噴出する酸素噴流のうちで、該ノズルの中心軸線を延長したときに溶銑の静止浴面との交差する位置を前記搬送用ガスの溶銑浴面での吹き出し領域内とする噴流の比率が３０％以上となるようにする。  ε＝2.72×Ｑ×ｄe×Ｕe2×(cosξ)2／(Ｗ×ｈ)…(１)【選択図】            図１
2008231477.tif 000002
【特許請求の範囲】
【請求項１】
溶銑保持容器内に保持された溶銑に、その浴面上方から１孔以上のノズルを有する上吹きランスを介して気体酸素を吹き付けるとともに、浴面下に石灰系脱燐精錬剤または石灰系脱燐精錬剤と酸化鉄とを搬送用ガスとともに吹き込んで溶銑を脱燐処理する際に、処理される溶銑の質量をＷ（トン）、上吹きランス先端から溶銑の静止浴面までの鉛直方向距離をｈ（ｍｍ）、上吹き酸素流量をＱ（Ｎｍ3 ／ｈｒ）、上吹きランスに設けられたノズルの出口径をｄe （ｍｍ）、前記ノズルの鉛直方向に対する傾きをξ（deg.）、前記ノズルの出口における気体酸素の流速をＵe （ｍ／秒）としたときに、下記の（１）式で算出される、気体酸素の吹き付けによる溶銑トン当たりの攪拌エネルギー動力（ε）が５Ｗ以上５０Ｗ以下であり、且つ、前記ノズルから噴出する気体酸素の噴流のうちで、当該ノズルの中心軸線を延長したときに該中心軸線と溶銑の静止浴面との交差する位置を前記搬送用ガスの溶銑浴面での吹き出し領域内とする噴流の比率が、気体酸素の全噴流の３０％以上となるように、前記気体酸素を吹き付けることを特徴とする、溶銑の脱燐処理方法。
【数１】
2008231477.tif 000010
【発明の詳細な説明】
【技術分野】
【０００１】
本発明は、溶銑保持容器内に保持された溶銑に、その浴面上方から上吹きランスを介して脱燐剤である気体酸素を吹き付けるとともに、浴面下にＣａＯ系脱燐精錬剤またはＣａＯ系脱燐精錬剤と固体の脱燐剤とを搬送用ガスとともに吹き込んで溶銑を脱燐処理する方法に関するものである。
【背景技術】
【０００２】
近年、鋼材に対する要求品質は益々厳格化しており、燐や硫黄に代表される不純物元素の低減が求められている。このような要求に対応するために、製鋼工程では、溶銑段階において脱燐処理を行うことが一般的となっている。この脱燐処理は、気体酸素（酸素ガス）或いは固体の酸化鉄などの酸素源を脱燐剤として溶銑に供給し、脱燐剤中の酸素で溶銑中の燐を酸化して酸化物（Ｐ2 Ｏ5 ）とし、生成された燐酸をスラグ（脱燐精錬用スラグ）に吸収することで行われている。脱燐精錬用スラグを形成するための脱燐精錬剤としては、一般的に石灰系脱燐精錬剤が使用されている。
【０００３】
また、近年、環境保護対策の観点から製鋼工程において発生するスラグを削減することが求められているが、溶銑の脱燐処理は、脱燐反応上に有利な低温処理であるため、比較的少ないスラグ量で処理が可能である。こうした溶銑の脱燐処理には、転炉内の溶銑に脱燐精錬剤を添加するとともに気体酸素を上吹きして行う方法や、混銑車や溶銑鍋内の溶銑に脱燐剤または脱燐剤と脱燐精錬剤とを吹き込む方法など、各製鉄所の設備や環境に応じたプロセスが選択され実施されている。
【０００４】
このうち転炉を用いる方法は、気体酸素を高流量で溶銑に吹き付けることが可能なことから、短時間で低燐溶銑の溶製が可能であるという長所を有するが、既設の転炉能力に余裕がなく新設を要する場合には高い設備費が必要となる。また、脱燐以外にも脱炭の進行が避けられず、後工程での熱余裕の減少が問題となる。一方、混銑車や溶銑鍋を用いる方法は、既存の溶銑搬送容器を活用したプロセスであるために設備費が安く、転炉能力に余裕がなくとも溶銑脱燐のメリットが享受できる。
【０００５】
但し、混銑車や溶銑鍋を用いる方法では、脱燐剤である酸化鉄と脱燐精錬剤とを浴中に吹き込むことによって浴中での酸化鉄と脱燐精錬剤との接触を確保し、脱燐精錬剤の滓化と脱燐反応とを促進させることを狙いとするが、このように単に酸化鉄と脱燐精錬剤とを吹き込むだけでは、酸化鉄と脱燐精錬剤との接触の機会が少なく、その上に、滓化や反応の時間が短いという問題がある。即ち、転炉を用いた場合に較べて脱燐反応が効率的に行われないという問題がある。そこで、これを防止するために、ホタル石などのＣａＦ2 系媒溶剤を脱燐精錬剤の滓化促進剤として使用することにより、脱燐精錬用スラグの融体性を向上させて、脱燐の反応性を向上させる手法が広く行われてきた。
【０００６】
しかしながら、近年、環境保護の観点からスラグからのフッ素溶出量の規制基準が強化される状況にあり、脱燐精錬用スラグにおいても、フッ素濃度を極限まで低下させる必要が生じている。つまり、ホタル石などのＣａＦ2 系媒溶剤を使用しなくても高効率な脱燐処理を行える方法の開発が強く望まれるようになった。
【０００７】
そこで、特許文献１には、ＣａＦ2 系媒溶剤を使用せずに効率的に脱燐処理する方法として、溶銑保持容器内に保持された溶銑に、その浴面上方から酸化鉄を添加するとともに、浴面下に石灰系脱燐精錬剤を吹き込んで溶銑を脱燐処理する際に、前記酸化鉄の浴面における投入領域が、面積率で前記石灰系脱燐精錬剤の浴面での吹き出し領域の４０％以上とラップするように、前記酸化鉄を添加して脱燐処理する方法が提案されている。
【特許文献１】特開２００１−２８８５０７号公報
【発明の開示】
【発明が解決しようとする課題】
【０００８】
特許文献１の方法により、ＣａＦ2 系媒溶剤の使用量を大幅に低減することはできたが、特許文献１の方法には、脱燐速度がＣａＦ2系媒溶剤を使用した場合に比べて低下するという問題がある。つまり、効率的に低燐処理を実施するという点において、特許文献１の方法には改善すべき点がある。
【０００９】
本発明は上記事情に鑑みてなされたもので、その目的とするところは、混銑車や溶銑鍋などの溶銑保持容器内に保持された溶銑を脱燐処理する当たり、従来に比べて効率良く低燐溶銑を溶製することのできる方法、特に、ＣａＦ2 系媒溶剤を使用しなくても効率良く低燐溶銑を溶製することのできる、溶銑の脱燐処理方法を提供することである。
【課題を解決するための手段】
【００１０】
本発明者等は、溶銑を高効率に脱燐処理する方法、とりわけ、ホタル石などのＣａＦ2 系媒溶剤を石灰系脱燐精錬剤の滓化促進剤として使用しなくても、高効率な脱燐処理を行うことのできる方法を見出すべく、取鍋型の溶銑保持容器を用いて種々の実験、検討を行った。
【００１１】
その結果、先に述べたようにＣａＦ2系媒溶剤はスラグの溶融性を確保する上で重要な働きをしており、本発明者等の実験においても、ＣａＦ2 系媒溶剤を併用しない場合には、添加された石灰系脱燐精錬剤は見かけ上からも滓化したようには見えず、脱燐反応効率も低下した。ところが、実験を繰り返すうちに、気体酸素及び石灰系脱燐精錬剤の投入条件に応じて、脱燐反応挙動が大きく変化するという事実を見出し、更に検討を加えた結果、以下の条件を満足するような脱燐処理を行うことにより、脱燐効率が顕著に改善されることを見出した。
【００１２】
即ち、溶銑保持容器内に保持された溶銑に、その浴面上方から気体酸素を吹き付け、且つ、浴面下に石灰系脱燐精錬剤または石灰系脱燐精錬剤と固体の脱燐剤（酸化鉄）とを搬送用ガスとともに吹き込んで脱燐処理する場合、前記気体酸素の吹き付け強度を所定のレベルの範囲内とし、且つ前記気体酸素の吹き付け位置と前記搬送用ガスの浴面での吹き出し領域との位置関係を特定することにより、石灰系脱燐精錬剤の滓化並びに脱燐反応が促進されるとの知見を得た。
【００１３】
本発明は上記知見に基づきなされたもので、本発明に係る溶銑の脱燐処理方法は、溶銑保持容器内に保持された溶銑に、その浴面上方から１孔以上のノズルを有する上吹きランスを介して気体酸素を吹き付けるとともに、浴面下に石灰系脱燐精錬剤または石灰系脱燐精錬剤と酸化鉄とを搬送用ガスとともに吹き込んで溶銑を脱燐処理する際に、処理される溶銑の質量をＷ（トン）、上吹きランス先端から溶銑の静止浴面までの鉛直方向距離をｈ（ｍｍ）、上吹き酸素流量をＱ（Ｎｍ3 ／ｈｒ）、上吹きランスに設けられたノズルの出口径をｄe（ｍｍ）、前記ノズルの鉛直方向に対する傾きをξ（deg.）、前記ノズルの出口における気体酸素の流速をＵe （ｍ／秒）としたときに、下記の（１）式で算出される、気体酸素の吹き付けによる溶銑トン当たりの攪拌エネルギー動力（ε）が５Ｗ以上５０Ｗ以下であり、且つ、前記ノズルから噴出する気体酸素の噴流のうちで、当該ノズルの中心軸線を延長したときに該中心軸線と溶銑の静止浴面との交差する位置を前記搬送用ガスの溶銑浴面での吹き出し領域内とする噴流の比率が、気体酸素の全噴流の３０％以上となるように、前記気体酸素を吹き付けることを特徴とするものである。
【００１４】
【数１】
2008231477.tif 000003
【発明の効果】
【００１５】
本発明によれば、溶銑の予備脱燐処理において少ない脱燐精錬剤で効率的な脱燐処理を行うことができ、また、ホタル石などのＣａＦ2 系媒溶剤を併用しなくても高効率な脱燐処理が可能になる。
【発明を実施するための最良の形態】
【００１６】
以下、本発明の詳細とその限定理由について説明する。本発明に係る脱燐処理方法は、溶銑保持容器内に保持された溶銑に、その浴面上方から気体酸素を吹き付け、浴面下に石灰系脱燐精錬剤または石灰系脱燐精錬剤と酸化鉄とを搬送用ガスとともに吹き込む場合、前記気体酸素の吹き付け強度を所定のレベルの範囲とし、且つ前記気体酸素の吹き付け位置と前記搬送用ガスの浴面での吹き出し領域との位置関係を特定することを特徴とする。
【００１７】
本発明が対象とする脱燐処理に使用する溶銑保持容器としては、例えば、溶銑鍋などの取鍋型容器、或いは、混銑車などを用いることができる。
【００１８】
前記の気体酸素に加えて、脱燐剤としての酸素源として、鉄鉱石、焼結鉱、鋼材スケール（例えば、ミルスケール）などの酸化鉄の中から選ばれる１種以上を用い、浴面上方から添加してもよい。浴面上方から酸化鉄を添加するには、上部シュートなどから自由落下により浴面上に装入する方法（上置き投入）、投入ランスから搬送用ガスとともに浴面上に投射する方法などの何れの方法を用いてもよい。石灰系脱燐精錬剤としては、生石灰や石灰石などのＣａＯを含む粉体を用いることができる。浴面下に石灰系脱燐精錬剤とともに吹き込む酸化鉄としては、上記酸化鉄の粉体を用いることができる。また、本発明法では高い脱燐効率が得られるため、ＣａＦ2 系媒溶剤を石灰系脱燐精錬剤の滓化促進剤として使用しなくてもよいが、ＣａＦ2 系媒溶剤を使用することを妨げない。
【００１９】
また、浴面下に石灰系脱燐精錬剤または石灰系脱燐精錬剤と酸化鉄とを吹き込むには、インジェクションランスによる吹込みが一般的であるが、溶銑保持容器に底吹きノズルや横吹きノズルを備えることが可能であれば、これらのノズルからの吹込みも利用することができる。何れの場合にも、石灰系脱燐精錬剤または石灰系脱燐精錬剤と酸化鉄とは、搬送用ガスとともに浴中に吹き込まれる。搬送用ガスとしては、通常、窒素ガスや希ガス、或いは圧縮空気などが用いられ、吹き込まれた搬送用ガスは浴中で攪拌用ガスとしても作用する。
【００２０】
図１は、本発明に係る脱燐処理方法の一実施形態を示しており、図１（Ａ）は溶銑保持容器の縦断面を示す説明図、図１（Ｂ）は同じく平面を示す説明図である。この実施形態では、石灰系脱燐精錬剤または石灰系脱燐精錬剤と酸化鉄とは、溶銑保持容器１に浸漬されたインジェクションランス２から搬送用ガスとともに溶銑５の浴中に吹き込まれ、一方、気体酸素は浴面上方に設置された上吹きランス３を介し、上吹きランス３の先端に設けたノズル（図示せず）から浴面上に吹き付けられる。更に、酸化鉄が上部シュート４から自由落下により浴面上に投入されている。浴中に吹き込まれた石灰系脱燐精錬剤は、溶銑５の浴面上で脱燐精錬用スラグ６を形成する。図１（Ｂ）において、ａは前記気体酸素の浴面における吹き付け領域、ｂは前記石灰系脱燐精錬剤などの浴面での吹き出し領域を示している。また、図１（Ｂ）は、上吹きランス３の先端に４つのノズルが設置されている場合を示している。
【００２１】
本発明の脱燐処理方法では、後述する方法で求められる、気体酸素の吹き付けによる溶銑トン当たりの攪拌エネルギー動力（ε）を５Ｗ以上５０Ｗ以下とし、且つ、前記上吹きランスに設置されたノズルから噴出する気体酸素の噴流のうちで、当該ノズルの中心軸線を延長したときに該中心軸線と溶銑の静止浴面との交差する位置を前記搬送用ガスの溶銑浴面での吹き出し領域（ｂ）の範囲内とする噴流の比率が、気体酸素の全噴流の３０％以上となるように行う。
【００２２】
ここで、気体酸素の吹き付けによる溶銑トン当たり攪拌エネルギー動力（ε）は、処理される溶銑の質量をＷ（トン）、上吹きランス先端から溶銑の静止浴面までの鉛直方向距離をｈ（ｍｍ）、上吹き酸素流量をＱ（Ｎｍ3 ／ｈｒ）、上吹きランス先端部に設けられたノズルの出口径をｄe（ｍｍ）、前記ノズルの鉛直方向に対する傾きをξ（deg.）、前記ノズルの出口における気体酸素の流速をＵe （ｍ／秒）とすると、下記の（１）式で求められる。尚、上吹きランス先端から溶銑の静止浴面までの鉛直方向距離（ｈ）は、「ランス高さ」とも呼ばれる。
【００２３】
【数２】
2008231477.tif 000004
【００２４】
尚、（１）式中のノズル出口における気体酸素の流速Ｕe （ｍ／秒）は、以下のようにして求めることができる。例えば、設置されているノズルがラバルノズルの場合には、ノズル出口における気体酸素の流速Ｕe（ｍ／秒）は下記の（２）式で表わされる。
【００２５】
【数３】
2008231477.tif 000005
【００２６】
（２）式において、Ｔ0 はノズル入側の気体酸素の温度（Ｋ）、Ｐe は雰囲気圧力（ｋｇｆ／ｃｍ2-Abs.）、Ｐ0はノズル入側の気体酸素の圧力（ｋｇｆ／ｃｍ2-Abs.）、Ｕlossはラバルノズルの使用条件が適正膨張条件から外れた場合の流速の補正項（ｍ／秒）である。ここで、気体酸素の圧力Ｐ0は、気体酸素の流量Ｑ（Ｎｍ3 ／ｈｒ）、ノズル孔数ｎ、及びノズルスロート直径ｄt （ｍｍ）から、下記の（３）式で表わされる。
【００２７】
【数４】
2008231477.tif 000006
【００２８】
またＵlossは、不足膨張条件で使用する場合には下記の（４）式により、一方、過膨張条件で使用する場合には下記の（５）式で求められる。
【００２９】
【数５】
2008231477.tif 000007
【００３０】
（４）式及び（５）式におけるＰ0,p は適正膨張条件におけるノズル入側の気体酸素の圧力（ｋｇｆ／ｃｍ2-Abs.）であり、ノズル出口直径ｄe（ｍｍ）、ノズルスロート直径ｄt （ｍｍ）、雰囲気圧力Ｐe （ｋｇｆ／ｃｍ2-Abs.）から、下記の（６）式により表わされる。
【００３１】
【数６】
2008231477.tif 000008
【００３２】
上記（１）式〜（６）式により求められる、気体酸素の吹き付けによる溶銑トン当たりの攪拌エネルギー動力（ε）が５Ｗ以上５０Ｗ以下となるように、ランス高さ（ｈ）または気体酸素の流量（Ｑ）を調整する。また、ノズルの形状を変更して上記の条件を満たすようにしてもよい。
【００３３】
気体酸素の吹き付けによる溶銑トン当たりの攪拌エネルギー動力（ε）が５Ｗ未満の場合には、気体酸素噴流が溶銑表面へ到達しにくくなり、効果的に酸化鉄を生成することができない。一方、気体酸素の吹き付けによる溶銑トン当たりの攪拌エネルギー動力（ε）が５０Ｗを超える場合には、気体酸素噴流が溶銑内に深く侵入し、脱炭反応が促進されるようになるため、やはり効果的に酸化鉄を生成することができない。
【００３４】
次に、気体酸素の吹き付け領域（ａ）と前記搬送用ガスの浴面での吹き出し領域（ｂ）との位置関係について説明する。
【００３５】
インジェクションランスから石灰系脱燐精錬剤などを搬送用ガスとともに浴面下に吹き込む場合、吐出孔が浴内深さＨ3 （ｍ）の位置に配置され、水平方向に吹き出されるとすると、平面上における吐出孔のガス吹き出し部位置から浴面上でのガス吹き出し領域の中心までの距離Ｌ3 （ｍ）はＬ3 ＝0.25Ｈ3 で求められ、また、浴面上でのガスの吹き出し領域の半径Ｒ3’（ｍ）はＲ3’＝0.187Ｈ3 で求めることができる。更に、搬送用ガスが石灰系脱燐精錬剤などの固体の粉体を随伴する場合には、この吹き出し領域が１．５倍になるものとして、石灰系脱燐精錬剤の浴面上での吹き出し領域の半径Ｒ3 はＲ3 ＝0.281Ｈ3 （0.187×1.5）で求めることができる。従って、上記の距離Ｌ3 と半径Ｒ3 とから、石灰系脱燐精錬剤などの固体の粉体の浴面での吹き出し領域（ｂ）の位置及び範囲を決定することができる。
【００３６】
一方、気体酸素の浴面への吹き付け位置を代表する点としては、上吹きランス先端部に設置されたノズルの中心軸線を延長し、この中心軸線が溶銑の静止浴面と交差する位置を代表点として設定する。この位置は、上吹きランスとインジェクションランスとの平面的な位置関係、上吹きランス先端部に配置されるノズルの鉛直方向に対する傾き（ξ）、ランス高さ（ｈ）の各値から、前記ノズルの中心軸線を溶銑浴面位置まで延長することにより幾何学的に求めることができる。
【００３７】
このようにして求めた気体酸素の浴面への吹き付け位置が、前記搬送用ガスの浴面での吹き出し領域（ｂ）の範囲内に入るように、ノズルの鉛直方向に対する傾き（ξ）やランス高さ（ｈ）を調整する。設備の改造が可能であれば、上吹きランスやインジェクションランスの位置を変更し、これらの平面的な位置関係を修正してもよい。尚、上吹きランスが複数のノズル（多孔ノズル）で構成される場合には、前記気体酸素の浴面への吹き付け位置を代表する点はノズル孔数分だけ求められるが、この場合は、前記搬送用ガスの浴面での吹き出し領域（ｂ）の範囲内に入る噴流の比率が、気体酸素の全噴流の３０％以上となるように調整する。つまり、例えば３孔ノズルの場合には、少なくとも１つの噴流が吹き出し領域（ｂ）の範囲内に入るように調整し、４孔ノズルの場合には、少なくとも２つの噴流が吹き出し領域（ｂ）の範囲内に入るように調整する。
【００３８】
このような上吹き酸素、及び、石灰系脱燐精錬剤または石灰系脱燐精錬剤と酸化鉄の投入形態を採ることにより、石灰系脱燐精錬剤のＣａＯの滓化と脱燐反応とが促進され、脱燐効率が顕著に向上する。
【００３９】
溶銑の脱燐反応では、溶銑中の燐と酸素源とによって燐酸（Ｐ2 Ｏ5 ）が生成し、この燐酸が塩基性の石灰系脱燐精錬剤によって固定されることで燐がスラグ側に除去される。従って、浴面における石灰系脱燐精錬剤の吹き出し領域（ｂ）と上吹き酸素の吹き付け領域（ａ）とがラップした領域では、気体酸素の吹き付けにより生成した酸化鉄と石灰系脱燐精錬剤中のＣａＯとが極く近接した状態で且つ搬送用ガスで攪拌されながら上記脱燐反応に関与し、その結果、脱燐反応が効率的に進行するものと考えられる。
【００４０】
更に、処理前の溶銑中の珪素濃度が高い場合には、珪素の酸化により生成するＳｉＯ2 の量が多くなるために、生成するスラグの量が多くなる。生成するスラグの量が多い場合には、気体酸素を上吹きしても気体酸素の噴流が溶銑表面へ到達しにくくなるが、本発明においては、石灰系脱燐精錬剤の吹き出し領域（ｂ）に少なくとも気体酸素の噴流の３０％以上を吹き付けるので、この石灰系脱燐精錬剤の吹き出し領域（ｂ）では浴面の盛り上がりが生じ、この部分のスラグ厚みは薄くなり、生成するスラグの量にさほど影響されずに気体酸素を溶銑浴面に吹き付けることができる。
【００４１】
尚、このような作用は、溶銑保持容器に備えられた底吹きノズルや横吹きノズルなどにより石灰系脱燐精錬剤または石灰系脱燐精錬剤と酸化鉄を浴面下に吹き込む場合においても同様に得ることができる。
【実施例１】
【００４２】
高炉から出銑された溶銑を溶銑鍋内で脱珪処理し、引き続き機械攪拌を用いて溶銑鍋内で脱硫処理した後、１５０トンの溶銑を溶銑鍋内で脱燐処理した。脱燐処理前後の溶銑温度は１２７０〜１３３０℃とし、インジェクションランスを通して石灰系脱燐精錬剤を搬送用ガス（窒素ガス）とともに溶銑中に吹き込んだ。
【００４３】
石灰系脱燐精錬剤としては、ＣａＦ2 を含有しない生石灰粉を用い、生石灰の原単位は４〜８ｋｇ／ｔｏｎとした。脱燐剤である酸素源としては、上吹きランスを通じて気体酸素を供給するとともに、鉄鉱石を中心とした酸化鉄を上部シュートから上置き装入し、全酸素源の原単位は７〜１１Ｎｍ3／ｔｏｎとした。尚、酸化鉄の添加量は気体酸素の換算で４〜７Ｎｍ3 ／ｔｏｎとした。気体酸素の送酸条件としては、送酸速度を１２００〜４０００Ｎｍ3／ｈｒ、ランス高さを１．０〜１．５ｍ、所定の酸素量を供給するための処理時間つまり脱燐処理時間は１５〜２５分とした。また上吹きランスは、ノズル孔数、傾角及びノズルレイアウトを調整して、ノズルから噴出する気体酸素の噴流のうち、前記搬送用ガスの浴面での吹き出し領域内に入るものが、気体酸素の全噴流の４０％（ラップ率＝４０％）となるように調整した。気体酸素の吹き付けによる溶銑トン当たりの攪拌エネルギー動力（ε）は１０〜３８Ｗで実施した。尚、酸化鉄を気体酸素に換算するに当たり、酸化鉄１ｋｇ当たり０．１５Ｎｍ3の気体酸素に相当するとして換算した。
【００４４】
また、比較例として、ノズルから噴出する気体酸素の噴流のうち、前記搬送用ガスの浴面での吹き出し領域内に入るものが、気体酸素の全噴流の２５％（ラップ率＝２５％）の条件でも脱燐処理した。表１に、本発明例及び比較例での脱燐処理条件と脱燐処理結果とを比較して示す。尚、表１では平均値で表示している。
【００４５】
【表１】
2008231477.tif 000009
【００４６】
表１からも明らかなように、本発明方法により酸化鉄や生石灰原単位が少ない条件においても、低燐溶銑を効率的に製造できることが確認できた。
【図面の簡単な説明】
【００４７】
【図１】本発明に係る脱燐処理方法の一実施形態を示しており、図１（Ａ）は溶銑保持容器の縦断面を示す説明図、図１（Ｂ）は平面を示す説明図である。
【符号の説明】
【００４８】
１  溶銑保持容器
２  インジェクションランス
３  上吹きランス
４  上部シュート
５  溶銑
６  脱燐精錬用スラグ
【図１】
2008231477.tif 000011